СПОСОБ ГЛАЗУРОВАНИЯ КЕРАМИЧЕСКИХ ИЗДЕЛИЙ
METHOD OF GLASING CERAMIC ARTICLES

Изобретение относятся к производству керамических изделий декоративно-художественного назначения.
Известен способ глазурования керамических изделий, включающий нанесение на их поверхность микрочастиц металла и слоя глазурной суспензий, его сушку и обжиг [1].
Задача изобретения состоит в упрощении получения глазурованных керамических изделий с оплавленными металлическими участками.
Технический результат достигается тем, что по способу глазурования керамических изделий, включающему нанесение на их поверхность микрочастиц металла и слой глазурной суспензии, его сушку и обжиг, используют металл, температура плавления которого совпадает с температурой оплавления глазури либо ниже температуры оплавления глазури не более чем на 20°C.
Способ глазурования керамических изделий поясняется примерами.
1. Изготавливают фаянсовое изделие, например панно требуемой конфигурации. Подготавливают микрочастицы золота размером 0,001-0,1 мм и суспензию цветной (синей) глазури с температурой оплавления 1070°C. На увлажненную поверхность изделия наносят (напыляют) в виде рисунка микрочастицы золота и глазурную суспензию. Обжиг изделия проводят при температуре 1070°С.
2. Изготавливают изделие из красной глины, например плитку. Подготавливают микрочастицы алюминия размером 0,001-0,1 мм и суспензию легкоплавкой прозрачной глазури с температурой оплавления 660°C. На увлажненную поверхность плитки наносят хаотично участками микрочастицы алюминия и глазурную суспензию. Обжиг изделия проводят при температуре 660°C в восстановительной среде.
Способ не сложен, позволяет получать глазурованные изделия с оплавленными металлическими участками.
Источники информации
1. Акунова Л.Ф., Крапивин В.А. Технология производства и декорирования художественных керамических изделий. - М.: Высш. школа, 1984. - 207 с.